Composition de liant organo-minéral comprenant, en masse, par rapport à sa masse totale : (a) de 65% à 95% d’une dispersion colloïdale aqueuse de (co)polymères qui est anionique et qui présente - un pH basique allant de 8,5 à 11,0, de préférence allant de strictement supérieur à 8,5 à 10,0, - une température minimale de formation de film, dit TMFF, allant de - 10°C à 10°C, de préférence allant de - 5°C à 5°C et - une température de transition vitreuse, dit Tg, allant de -10°C à 15°C, de préférence allant de 0°C à 10°C ; (b) de 3% à 30% d’au moins un composé minéral cationique ; (c) de 0,05% à 5% d’un agent épaississant anionique. Composition de liant organo-minéral selon la revendication 1, comprenant, en masse, par rapport à sa masse totale : (a) de 70% à 90% de ladite dispersion colloïdale aqueuse de (co)polymères; (b) de 10% à 25% dudit au moins un composé minéral cationique ; (c) de 0,05% à 1% dudit agent épaississant. Composition de liant organo-minéral selon l’une des revendications précédentes, dans laquelle (a) la dispersion colloïdale aqueuse de (co)polymères comprend un copolymère styrène-butadiène carboxylé. Composition de liant organo-minéral selon l’une des revendications précédentes, dans laquelle (a) la dispersion colloïdale aqueuse de (co)polymères comprend également un émulsifiant anionique et/ou un initiateur anionique. Composition de liant organo-minéral selon l’une des revendications précédentes, dans laquelle (a) la dispersion colloïdale aqueuse de (co)polymères comprend : - une taille moyenne de particules allant de 100 à 250 nm, de préférence de 120 à 220 nm et en particulier de 150 à 190 nm et/ou - un extrait sec en produits actifs incluant les (co)polymères et le cas échéant l’émulsifiant anionique et/ou l’initiateur anionique allant de 30 à 60%, de préférence de 40 à 50%, par rapport à la masse totale de la dispersion colloïdale aqueuse de (co)polymères (a). Composition de liant organo-minéral selon l’une des revendications précédentes, dans laquelle ledit au moins composé minéral cationique (b) se présente sous forme de poudre ou sous forme d’une dispersion aqueuse. Composition de liant organo-minéral selon l’une des revendications précédentes, dans laquelle ledit au moins composé minéral cationique (b) se présente sous forme d’une dispersion aqueuse dans laquelle il présente une dimension particulaire moyenne allant de 0,1 à 50 µm, de préférence allant de 0,5 à 20 µm et typiquement allant de 1 à 5 µm. Composition de liant organo-minéral selon l’une des revendications précédentes, dans laquelle ledit au moins composé minéral cationique (b) est du carbonate de calcium. Composition de liant organo-minéral selon l’une des revendications précédentes, dans laquelle (c) l’agent épaississant anionique appartient à la même famille chimique que (a) la dispersion colloïdale aqueuse de (co)polymères et présente un pH acide de l’ordre de 3 à 6, de préférence de 4 à 5. Composition de liant organo-minéral selon l’une des revendications précédentes, dans laquelle (c) l’agent épaississant anionique est une dispersion anionique en phase aqueuse, comprenant de préférence un copolymère styrène-butadiène carboxylé. Composition de liant organo-minéral selon l’une des revendications précédentes, comprenant au moins l’une des caractéristiques suivantes, de préférence l’ensemble des caractéristiques suivantes : - un pH allant de 7,0 à 11,0, de préférence allant de 8,0 à 10,0 et typiquement allant de 8,5 à 9,5 ; - une viscosité mesurée à 22°C±2°C avec un viscosimètre Brookfield (RV DV II+, 60 tpm) selon la norme ISO 2555:2018 allant de 100 à 10 000 mPa.s, de préférence allant de 200 à 5 000 mPa.s, et typiquement allant de 500 à 2 000 mPa.s ; - une teneur massique en extrait sec en produits actifs comprenant les (co)polymères, le cas échéant l’émulsifiant anionique et/ou l’initiateur anionique, le composé minéral cationique et l’agent épaississant, allant de 30 à 70%, de préférence de 40 à 60% et typiquement de l’ordre de 50 à 53% par rapport à la masse totale du liant organo-minéral ; - une taille moyenne de particules allant de 100 nm à 50 µm, de préférence allant de 120 nm à 3 µm. Composition pour revêtement de voies de circulation comprenant au moins un liant organo-minéral selon l’une des revendications précédentes, au moins un granulat et de l’eau d’apport. Composition pour revêtement de voies de circulation selon la revendication 12, dans laquelle le granulat comprend au moins - des sables, de préférence de nature calcaire, présentant une fraction granulaire 0/2 et/ou 0/4 mm, - des gravillons présentant de préférence une fraction granulaire 0/20. Revêtement routier destiné à un trafic régulier de véhicules légers comprenant la composition pour revêtement de voies de circulation selon la revendication 12 ou 13, présentant une épaisseur de 3 à 8 cm, de préférence de 3 à 5 cm et typiquement de 4 à 4,5 cm. Revêtement routier selon la revendication 14, dans lequel la composition pour revêtement de voies de circulation est disposée entre une couche d’assise et une couche de scellement. Utilisation d’une composition pour revêtement de voies de circulation selon la revendication 12 ou 13, pour élaborer des revêtements routiers de type perméable ou non perméable.